(57)【要約】本明細書で、ポリヒドロキシ硬化性フルオロエラストマー、ポリヒドロキシ硬化剤、硬化促進剤、およびケイ素原子に結合した少なくとも１個のビニルまたはアリル基を有するシロキサンを含む不飽和金属化合物加工助剤を含む、硬化性組成物が開示される。このような硬化性組成物は、この加工助剤が存在しない類似の組成物よりも低いムーニー粘度を有する。【特許請求の範囲】
【請求項１】
Ａ）ポリヒドロキシ硬化性フルオロエラストマー；
Ｂ）ポリヒドロキシ硬化剤；
Ｃ）硬化促進剤；および
Ｄ）ケイ素元素に結合した少なくとも１個のビニルまたはアリル基を有するシロキサンを含む不飽和金属化合物加工助剤
を含む、硬化性フルオロエラストマー組成物。
【請求項２】
前記不飽和金属化合物加工助剤が、１，５−ジビニル−３，３−ジフェニル−１，１，５，５−テトラメチルトリシロキサンである、請求項１に記載の硬化性組成物。
【請求項３】
前記不飽和金属化合物加工助剤が、１，３−ジビニル−１，３−ジフェニル−１，３−ジメチルジシロキサンである、請求項１に記載の硬化性組成物。
【請求項４】
前記不飽和金属化合物加工助剤が、１，５−ジビニルヘキサメチルトリシロキサンである、請求項１に記載の硬化性組成物。
【請求項５】
前記不飽和金属化合物加工助剤が、１，３−ジビニルテトラフェニルジシロキサンである、請求項１に記載の硬化性組成物。
【請求項６】
前記不飽和金属化合物加工助剤が、ビニル末端ポリジメチルシロキサンである、請求項１に記載の硬化性組成物。
【請求項７】
前記不飽和金属化合物加工助剤が、ビニル末端ジフェニルシロキサン−ジメチルシロキサンコポリマーである、請求項１に記載の硬化性組成物。
【請求項８】
前記不飽和金属化合物加工助剤が、ビニルメチルシロキサンホモポリマーである、請求項１に記載の硬化性組成物。
【請求項９】
前記不飽和金属化合物加工助剤が、ビニルジフェニルエトキシシランである、請求項１に記載の硬化性組成物。
【請求項１０】
前記不飽和金属化合物加工助剤が、アリルトリメトキシシランである、請求項１に記載の硬化性組成物。
【請求項１１】
前記不飽和金属化合物加工助剤が、ビニルトリフェノキシシランである、請求項１に記載の硬化性組成物。
【発明の詳細な説明】
【技術分野】
【０００１】
本発明は、ｉ）フルオロエラストマー、ｉｉ）ポリヒドロキシ硬化剤、ｉｉｉ）硬化促進剤およびｉｖ）不飽和金属化合物加工助剤を含む、ポリヒドロキシ硬化性フルオロエラストマー組成物に関する。
【背景技術】
【０００２】
優れた耐熱性、耐油性および耐薬品性を有するフルオロエラストマーは、シーリング材料、容器およびホースに広く用いられている。フルオロエラストマーの例には、フッ化ビニリデン（ＶＦ２）の単位と、少なくとも１種の他の共重合性フッ素含有モノマー、例えば、ヘキサフルオロプロピレン（ＨＦＰ）、テトラフルオロエチレン（ＴＦＥ）、クロロトリフルオロエチレン（ＣＴＦＥ）、フッ化ビニル（ＶＦ）、およびパーフルオロ（アルキルビニルエーテル）（ＰＡＶＥ）などのフルオロビニルエーテルの単位とを含むコポリマーが含まれる。ＰＡＶＥの具体的な例には、パーフルオロ（メチルビニルエーテル）、パーフルオロ（エチルビニルエーテル）およびパーフルオロ（プロピルビニルエーテル）が含まれる。
【０００３】
引張強度、伸び、および圧縮永久歪みなどの物理的特性を完全に発現させるために、エラストマーは、硬化、すなわち、加硫または架橋されなければならない。フルオロエラストマーの場合、これは一般に、未硬化ポリマー（すなわち、フルオロエラストマーゴム）を多官能性硬化剤と混合し、得られた混合物を加熱し、それにより、硬化剤と、ポリマー骨格または側鎖に沿った活性部位との化学反応を促進することによって行われる。これらの化学反応の結果として生じた鎖間結合により、三次元網目構造を有する架橋ポリマー組成物が形成される。一般に用いられるフルオロエラストマー用硬化剤としては、二官能性求核反応物質、例えば、ポリヒドロシ化合物が挙げられる。
【発明の概要】
【発明が解決しようとする課題】
【０００４】
硬化前に、フルオロエラストマーは、通常は他の成分（例えば、フィラー、着色剤など）と配合され、シール、Ｏ−リング、ガスケットおよびホースなどの様々な物品に成形（例えば、塑造または押出し）される。フルオロエラストマー組成物は、容易に混合または成形するためには高すぎるムーニー粘度を有し得る。したがって、フルオロエラストマー組成物のムーニー粘度を低下させる手段を有することが望ましい。
【課題を解決するための手段】
【０００５】
一態様において、本発明は、
Ａ）ポリヒドロキシ硬化性フルオロエラストマー；
Ｂ）ポリヒドロキシ硬化剤；
Ｃ）硬化促進剤；および
Ｄ）ケイ素元素に結合した少なくとも１個のビニルまたはアリル基を有するシロキサンを含む不飽和金属化合物加工助剤
を含む、硬化性フルオロエラストマー組成物を提供する。
【発明を実施するための形態】
【０００６】
本発明は、不飽和金属化合物加工助剤を含有するポリヒドロキシ硬化性フルオロエラストマー組成物に関する。このようなフルオロエラストマー組成物は、この加工助剤が存在しない類似の組成物よりも低いムーニー粘度を有する。
【０００７】
本発明における使用に適しているフルオロエラストマーは、ポリヒドロキシ硬化性であるものである。「ポリヒドロキシ硬化性」によって、ビスフェノールＡＦなどのポリヒドロキシ硬化剤と架橋することが知られているフルオロエラストマーが意味される。このようなフルオロエラストマーには、エラストマーポリマー主鎖に沿って複数の炭素−炭素二重結合を有するもの、およびまた容易に脱フッ化水素処理され得る部位を含むフルオロエラストマーが含まれる。後者のフルオロエラストマーには、限定されるものではないが、フッ化ビニリデン（ＶＦ２）とヘキサフルオロプロピレン（ＨＦＰ）との隣接共重合単位を有するもの、およびＶＦ２（またはテトラフルオロエチレン）と、酸性水素原子を有するフッ素化コモノマー（２−ヒドロペンタフルオロプロピレン；１−ヒドロペンタフルオロプロピレン；トリフルオロエチレン；２，３，３，３−テトラフルオロプロペン；または３，３，３−トリフルオロプロペンなど）との隣接共重合単位を有するフルオロエラストマーが含まれる。好ましいフルオロエラストマーには、ｉ）フッ化ビニリデンと、ヘキサフルオロプロピレンおよび任意選択的に、テトラフルオロエチレン（ＴＦＥ）；ｉｉ）フッ化ビニリデンとパーフルオロ（メチルビニルエーテル）などのパーフルオロ（アルキルビニルエーテル）、２−ヒドロペンタフルオロプロピレンおよび任意選択的に、テトラフルオロエチレン；ｉｉｉ）テトラフルオロエチレンと、プロピレンおよび３，３，３−トリフルオロプロペン；ｉｖ）テトラフルオロエチレン、パーフルオロ（メチルビニルエーテル）およびヘキサフルオロ−２−（ペンタフルオロフェノキシ）−１−（トリフルオロビニルオキシ）プロパン、ならびにｖ）エチレンと、テトラフルオロエチレン、パーフルオロ（メチルビニルエーテル）および３，３，３−トリフルオロプロピレンとのコポリマーが含まれる。
【０００８】
フルオロエラストマーに加えて、本発明の硬化性組成物は、ポリヒドロキシ硬化剤および加硫（または硬化）促進剤を意味する、ポリヒドロキシ硬化系を含む。
【０００９】
硬化性組成物は、フルオロエラストマー１００重量部当たり０．４〜４重量部（好ましくは１〜２．５重量部）、すなわち、０．４〜４ｐｈｒ（好ましくは１〜２．５ｐｈｒ）のポリヒドロキシ硬化剤（またはその誘導体）を含む。典型的なポリヒドロキシ架橋剤には、ジ−、トリ−、およびテトラヒドロキシベンゼン類、ナフタレン類、およびアントラセン類、ならびに式
【００１０】
【化１】
2015505894.tif 000002
【００１１】
（ここで、Ａは、１〜１３個の炭素原子の二官能性の脂肪族、脂環式もしくは芳香族基、またはチオ、オキシ、カルボニル、スルフィニルもしくはスルホニル基であり；Ａは、少なくとも１個の塩素またはフッ素原子で任意選択的に置換されていてもよく；ｘは、０または１であり；ｎは、１または２であり；このポリヒドロキシル化合物の任意の芳香族環は、少なくとも１個の塩素もしくはフッ素原子、アミノ基、−ＣＨＯ基、またはカルボキシルもしくはアシル基で任意選択的に置換されていてもよい）
のビスフェノール類が含まれる。好ましいポリヒドロキシ化合物には、ヘキサフルオロイソプロピリデン−ビス（４−ヒドロキシ−ベンゼン）（すなわち、ビスフェノールＡＦまたはＢＰＡＦ）；４，４’−イソプロピリデンジフェノール（すなわち、ビスフェノールＡ）；４，４’−ジヒドロキシジフェニルスルホン；およびジアミノビスフェノールＡＦが含まれる。上に示されたビスフェノールの式を参照すると、Ａがアルキレンである場合、それは、例えば、メチレン、エチレン、クロロエチレン、フルオロエチレン、ジフルオロエチレン、プロピリデン、イソプロピリデン、トリブチリデン、ヘプタクロロブチリデン、ヘプタフルオロブチリデン、ペンチリデン、ヘキシリデン、および１，１−シクロヘキシリデンであり得る。Ａがシクロアルキレン基である場合、それは、例えば、１，４−シクロヘキシレン、２−クロロ−１，４−シクロヘキシレン、シクロペンチレン、または２−フルオロ−１，４−シクロヘキシレンであり得る。さらに、Ａは、ｍ−フェニレン、ｐ−フェニレン、ｏ−フェニレン、メチルフェニレン、ジメチルフェニレン、１，４−ネフチレン、３−フルオロ−１，４−ナフチレン、および２，６−ナフチレンなどのアリーレン基であり得る。式
【００１２】
【化２】
2015505894.tif 000003
【００１３】
（ここで、Ｒは、Ｈ、または１〜４個の炭素原子を有するアルキル基もしくは６〜１０個の炭素原子を有するアリール基であり；Ｒ’は、１〜４個の炭素原子を有するアルキル基である）のポリヒドロキシフェノールも、有効な架橋剤として作用する。このような化合物の例には、ヒドロキノン、カテコール、レゾルシノール、２−メチルレゾルシノール、５−メチル−レゾルシノール、２−メチルヒドロキノン、２，５−ジメチルヒドロキノン、２−ｔ−ブチル−ヒドロキノン；ならびに１，５−ジヒドロキシナフタレンおよび２，６−ジヒドロキシナフタレンのなどの化合物が含まれる。
【００１４】
さらなるポリヒドロキシ硬化剤には、ビスフェノールアニオンのアルカリ金属塩、ビスフェノールアニオンの四級アンモニウム塩、ビスフェノールアニオンの三級スルホニウム塩およびビスフェノールアニオンの四級ホスホニウム塩が含まれる。例えば、ビスフェノールＡおよびビスフェノールＡＦの塩。具体的な例には、ビスフェノールＡＦの二ナトリウム塩、ビスフェノールＡＦの二カリウム塩、ビスフェノールＡＦの一ナトリウム一カリウム塩、およびビスフェノールＡＦのベンジルトリフェニルホスホニウム塩が含まれる。
【００１５】
ビスフェノールアニオンの四級アンモニウムおよびホスホニウム塩は、米国特許第４，９５７，９７５号明細書および同第５，６４８，４２９号明細書で検討されている。式Ｒ１Ｒ２Ｒ３Ｒ４Ｎ＋（式中、Ｒ１〜Ｒ４がＣ１〜Ｃ８アルキル基であり、Ｒ１〜Ｒ４の少なくとも３個がＣ３またはＣ４アルキル基である）の四級アンモニウムイオンとのビスフェノールＡＦの塩（１：１モル比）が好ましい。これらの好ましい組成物の具体的な例には、テトラプロピルアンモニウム−、メチルトリブチルアンモニウム−およびテトラブチルアンモニウムビスフェノールＡＦの１：１モル比の塩が含まれる。このような塩は、様々な方法によって作製され得る。例えば、ビスフェノールＡＦのメタノール溶液を、四級アンモニウム塩のメタノール溶液と混合することができ、次いで、ｐＨを、ナトリウムメトキシドで上昇させて、無機ナトリウム塩を沈殿させる。ろ過後、メタノールを蒸発させることによって溶液からテトラアルキルアンモニウム／ＢＰＡＦ塩を単離することができる。あるいは、テトラアルキルアンモニウムヒドロキシドのメタノール溶液を四級アンモニウム塩の溶液の代わりに用いて、無機塩の沈殿および溶液の蒸発前のその除去の必要性をなくすことができる。
【００１６】
さらに、モノ−またはジエステルなどの誘導体化ポリヒドロキシ化合物、およびトリメチルシリルエーテルが、有用な架橋剤である。このような組成物の例には、限定されるものではないが、レゾルシノールモノベンゾエート、ビスフェノールＡＦのジアセテート、スルホニルジフェノールのジアセテート、およびヒドロキノンのジアセテートが含まれる。
【００１７】
硬化性フルオロエラストマー組成物中で用いられてもよい加硫促進剤（硬化促進剤とも呼ばれる）には、［（Ｃ６Ｈ５）２Ｓ＋（Ｃ６Ｈ１３）］［Ｃｌ］−および［（Ｃ６Ｈ１３）２Ｓ（Ｃ６Ｈ５）］＋［ＣＨ３ＣＯ２］−などの三級スルホニウム塩、ならびに式Ｒ５Ｒ６Ｒ７Ｒ８Ｙ＋Ｘ−（ここで、Ｙは、リン、窒素、ヒ素、またはアンチモンであり；Ｒ５、Ｒ６、Ｒ７、およびＲ８は、個々にＣ１〜Ｃ２０アルキル、アリール、アラルキル、アルケニル、ならびにそれらの塩素、フッ素、臭素、シアノ、−ＯＲ、および−ＣＯＯＲ置換類似体（Ｒは、Ｃ１〜Ｃ２０アルキル、アリール、アラルキル、アルケニルである）であり、Ｘは、ハロゲン化物、水酸化物、硫酸塩、亜硫酸塩、炭酸塩、ペンタクロロチオフェノラート、テトラフルオロボレート、ヘキサフルオロシリケート、ヘキサフルオロホスフェート、ジメチルホスフェート、ならびにＣ１〜Ｃ２０アルキル、アリール、アラルキル、およびアルケニルのカルボキシレートおよびジカルボキシレートである）の四級アンモニウム、ホスホニウム、アルソニウム、およびスチボニウム塩が含まれる。ベンジルトリフェニルホスホニウムクロライド、ベンジルトリフェニルホスホニウムブロミド、テトラブチルアンモニウム硫酸水素塩、テトラブチルアンモニウムヒドロキシド、テトラプロピルアンモニウムヒドロキシド、テトラブチルアンモニウムブロミド、トリブチルアリルホスホニウムクロライド、トリブチル−２−メトキシプロピルホスホニウムクロライド、１，８−ジアザビシクロ［５．４．０］ウンデカ−７−エン、およびベンジルジフェニル（ジメチルアミノ）ホスホニウムクロライドが特に好ましい。他の有用な促進剤には、メチルトリオクチルアンモニウムクロライド、メチルトリブチルアンモニウムクロライド、テトラプロピルアンモニウムクロライド、ベンジルトリオクチルホスホニウムブロミド、ベンジルトリオクチルホスホニウムクロライド、メチルトリオクチルホスホニウムアセテート、テトラオクチルホスホニウムブロミド、メチルトリフェニルアルソニウムテトラフルオロボレート、テトラフェニルスチボニウムブロミド、４−クロロベンジルトリフェニルホスホニウムクロライド、８−ベンジル−１，８−ジアザビシクロ（５．４．０）−７−ウンデセノニウムクロライド、ジフェニルメチルトリフェニルホスホニウムクロライド、アリルトリフェニルホスホニウムクロライド、テトラブチルホスホニウムブロミド、ｍ−トリフルオロメチルベンジルトリオクチルホスホニウムクロライド、ならびに米国特許第５，５９１，８０４号明細書；同第４，９１２，１７１号明細書；同第４，８８２，３９０号明細書；同第４，２５９，４６３号明細書；同第４，２５０，２７８号明細書および同第３，８７６，６５４号明細書に開示された他の四級化合物が含まれる。用いられる促進剤の量は、フルオロエラストマー１００重量部当たり０．０５〜２重量部（０．０５〜２ｐｈｒ）である。好ましくは、フルオロエラストマー１００部当たり０．１〜１．０部の促進剤が用いられる。
【００１８】
本発明の硬化性組成物は、フルオロエラストマー１００重量部当たり０．１〜４（好ましくは０．３〜２）重量部の少なくとも１種の不飽和金属化合物加工助剤も含有する。
【００１９】
加工助剤は、ケイ素原子に結合したビニル基ＣＲ１＝ＣＲ２Ｒ３またはアリル基ＣＲ１Ｒ２ＣＲ３＝ＣＲ４Ｒ５と定義される少なくとも１個の不飽和基Ｘを有するシロキサンであり、ここで、Ｒ１〜Ｒ５は、Ｈ、Ｆ、アルキル、アリール、ヘテロ環、またはパーフルオロアルキル基からなる群から独立して選択される。Ｒ１〜Ｒ５基は、ＣＦ３（ＣＦ２）５ＣＨ２ＣＨ２−などの混合されたアルキルおよびパーフルオロアルキル基であってもよい。Ｒ１〜Ｒ５基は、ＨまたはＦ、最も好ましくはＨであることが好ましい。不飽和Ｘ基上の過剰の非水素Ｒ基の導入は、立体障害のために性能に対して不利であり得る。しかしながら、１、２または３個の非水素基の導入は、一部の場合に性能を改善し得る。好ましくは、ビニルまたはアリル基は、−ＯＳｉＸ（ここで、Ｘ＝ビニルまたはアリルである）であり、それにより、ビニルまたはアリル基は、ケイ素原子に結合し、これは酸素原子にさらに結合する。シロキサンは、単純な低分子量有機化合物であってもよいか、または例えば、線状、分枝状もしくは環状であってもよいポリシロキサンを含むポリマー化合物であってもよい。
【００２０】
低分子量シロキサンの例としては、例えば、式（Ｒａ）ｓ（ＲｂＯ）ｔＳｉＸｗ（式中、それぞれのＲａは、例えば、メチルもしくはエチルまたは別の低級アルキル（Ｃ１〜Ｃ７アルキル基）、あるいは、例えば、アリール基、フッ素などのハロゲン化物、エステル、アルコキシなどの置換基で置換されたアルキル基、あるいは、例えば、アルキル基、エステル、アルコキシなどで任意選択的に置換されたアリール基を独立して表し；それぞれのＲｂは、アルキル基、好ましくは任意選択的に置換されていてもよい低級アルキル基、またはアリール基を独立して表し、Ｘは、ビニルまたはアリル基であり、ｔおよびｗは、少なくとも１の整数を表し、ｓ＋ｔ＋ｗの合計は４である）に相当するアルコキシシランが挙げられる。上記式によるシロキサンの例としては、ビニルジフェニルエトキシシラン（ＣＡＳ番号１７９３３−８５−６）、アリルトリメトキシシラン（ＣＡＳ番号２５５１−８３−９）、およびビニルトリフェノキシシラン（ＣＡＳ番号１８６６６−６５−４）が挙げられる。
【００２１】
シロキサン加工助剤はまた、ポリシロキシ主鎖を含む、ポリシロキサン（オリゴマーまたはポリマー）であってもよい。このようなポリマーまたはオリゴマーは、１個以上のアリルもしくはビニルシロキサン官能基を有する基で終結されていてもよいか、および／または主鎖に沿って分布したアリルもしくはビニルシロキサン基を有していてもよい。
【００２２】
例えば、本発明とともに使用するためのポリシロキサンとしては、式：
【００２３】
【化３】
2015505894.tif 000004
【００２４】
（式中、Ｒ１、Ｒ２、Ｒ３、Ｒ６、Ｒ７、Ｒ８およびＲ９はそれぞれ、アルコキシ基、例えば、アリール基、フッ素などのハロゲン化物、エステル、アルコキシなどで任意選択的に置換されたアルキル、または、例えば、アルキル基、エステル、アルコキシなどで任意選択的に置換されたアリール基、ビニル基、アリル基を独立して表し、Ｒ４およびＲ５はそれぞれ、そのそれぞれが任意選択的に置換されていてもよいアルコキシ基、アルキルまたはアリール基を独立して表し、Ｒ１０は、ビニルまたはアリル基であり、ｘは、０〜１５０の値を表し、ｙは、０〜１５０の値を表し、但し、ｘ＝０である場合、Ｒ１、Ｒ２、Ｒ３、Ｒ６、Ｒ７、Ｒ８およびＲ９の少なくとも１個は、ビニルまたはアリル基を表すことを条件とする）に相当するものが挙げられる。ポリシロキサンは、２種以上の異なる種類の−Ｓｉ（Ｒ４）（Ｒ５）Ｏ−繰返し単位を含むコポリマーまたはターポリマーであってもよい。それぞれのポリシロキサン分子中のビニルおよびアリル基の数の合計対ポリシロキサン分子中のケイ素原子の数の比は、０．０１〜３、好ましくは０．０５〜２、より好ましくは０．１〜１である。
【００２５】
ポリシロキサンの具体例としては、Ｇｅｌｅｓｔ  Ｃｏｒｐ．，Ｍｏｒｒｉｓｖｉｌｌｅ，ＰＡから入手できる、１，５−ジビニル−３，３−ジフェニル−１，１，５，５−テトラメチルトリシロキサン（ＣＡＳ番号１８５８６−２２−６）、１，３−ジビニル−１，３−ジフェニル−１，３−ジメチルジシロキサン（ＣＡＳ番号２６２７−９７−６）、１，５−ジビニルヘキサメチルトリシロキサン（ＣＡＳ番号１３６７７７−２７−０)、１，３−ジビニルテトラフェニルジシロキサン（ＣＡＳ番号１８７６９−０５−６）、ビニル末端ポリジメチルシロキサン、ビニル末端ジフェニルシロキサン−ジメチルシロキサンコポリマー、およびビニルメチルシロキサンホモポリマーが挙げられる。
【００２６】
用いることができるさらなるシロキサンとしては、ケイ素原子に結合したビニルまたはアリル基を有する環状シロキサンが挙げられる。
【００２７】
理論に拘束されることなく、粘度の減少は、カルボン酸もしくはスルホン酸またはそれらの塩などの極性ポリマー末端基と、不飽和金属化合物加工助剤とが会合し、より弱いイオン性の鎖間会合、したがってより低い粘度を有する種を形成することによって引き起こされると考えられる。
【００２８】
エラストマー組成物中に一般に用いられる他の成分（例えば、フィラー、着色剤、加工助剤、酸受容体など）も、本発明の硬化性組成物中に含まれてもよい。
【００２９】
フルオロエラストマー、ポリヒドロキシ硬化剤、硬化促進剤、不飽和金属化合物加工助剤および任意の他の成分は、一般に内部ミキサーまたはゴムミルによって硬化性組成物中に取り込まれる。次いで、得られた組成物は、フルオロゴム物品を形成するために成形（例えば、塑造または押出し）および硬化され得る。硬化は、典型的には約１５０℃〜２００℃で１〜６０分間行われる。適切な加熱および硬化手段を備えた従来のゴム硬化プレス、型、押出機などが使用され得る。また、最適物理的特性および寸法安定性のために、塑造または押出しされたフルオロゴム物品が、オーブンなどの中で、一般には空気雰囲気で、典型的には約１８０℃〜２７５℃でさらに約１〜４８時間の期間加熱される後硬化操作を行うことが好ましい。
【実施例】
【００３０】
試験方法
ムーニー粘度は、ＡＳＴＭ  Ｄ−１６４６（大形ロータ、条件ＭＬ  １＋１０分、１２１℃で測定）に従って決定した。
硬化特性は、以下の条件下でＭｏｎｓａｎｔｏ  Ｍｏｖｉｎｇ  Ｄｉｅ  Ｒｈｅｏｍｅｔｅｒ（ＭＤＲ２０００）装置を用いて測定した。
移動ダイ周波数：１．６６Ｈｚ
振動振幅：０．５
温度：１７７℃（特に断りのない限り）
試験継続時間：２４分
【００３１】
以下の硬化パラメータを記録した。
ＭＨ：最大トルクレベル（ｄＮ・ｍ単位）
ＭＬ：最低トルクレベル（ｄＮ・ｍ単位）
ｔｓ２：ＭＬを超えて２単位上昇までの分
ｔ５０：最大トルクの５０％までの分
ｔ９０：最大トルクの９０％までの分
【００３２】
引張特性は、ＡＳＴＭ  Ｄ４１２に従って決定した。
【００３３】
耐圧縮永久歪み性は、ＡＳＴＭ  Ｄ３９５に従って測定した。
【００３４】
本発明は、限定されるものではないが、以下の実施例によってさらに例証される。
【００３５】
実施例で用いたフルオロエラストマー（ＦＫＭ１）は、ＤｕＰｏｎｔから入手できる、Ｖｉｔｏｎ（登録商標）ＶＴＲ−７２４１（フッ化ビニリデン、ヘキサフルオロプロピレンおよびテトラフルオロエチレンのコポリマー）であった。
【００３６】
実施例１および比較例Ａ
実施例１および比較例Ａの硬化性組成物は、２ロールミルで成分を配合することによって作製した。配合は、表Ｉに示す。組成物のムーニー粘度も、表Ｉに示す。ムーニー粘度は、本発明のシロキサンによって９．９％減少した。
【００３７】
【表１】
2015505894.tif 000005
2015505894.tif 000006
【国際調査報告】
2015505894.tif 000007
2015505894.tif 000008
2015505894.tif 000009